(57)【要約】【課題】  本発明は、微細加工、特に高アスペクト比の構造体を大面積で成形でき、且つ機械的強度に優れ、易滑性、耐傷つき性を兼ね備えた二軸延伸積層フィルムに関するものである。【解決手段】  支持層の両表面に成形層を設け、片方の成形層の外面に粒子を含有した粒子含有層を有する二軸延伸積層フィルムであって、該粒子含有層の十点平均表面粗さＲｚが７０〜４５０ｎｍ、算術平均表面粗さＲａが６ｎｍ〜１２ｎｍ、粒子含有層を設けていない側の成形層と粒子含有層との静摩擦係数が０．５以下であることを特徴とする二軸延伸積層フィルムである。【選択図】図１
2010162864.tif 000002
【特許請求の範囲】
【請求項１】
支持層の両表面に成形層を設け、片方の成形層の外面に十点平均表面粗さＲｚが７０〜４５０ｎｍ、算術平均表面粗さＲａが６ｎｍ〜１２ｎｍである粒子含有層を設け、粒子含有層を設けていない側の成形層と粒子含有層との静摩擦係数が０．５以下であることを特徴とする二軸延伸積層フィルム。
【請求項２】
粒子含有層を設けていない側の成形層の面配向係数ｆｎが０．１０以下である請求項１に記載の二軸延伸積層フィルム。
【請求項３】
二軸延伸積層フィルムを、粒子含有層を設けていない側の成形層の融点より１０℃高い温度で１５秒熱処理を行ったときの、該粒子含有層の表面粗さの変化量が±１０％以内である請求項１または２に記載の二軸延伸積層フィルム。
【請求項４】
ヘイズが８％以下である請求項１〜３のいずれかに記載の二軸延伸積層フィルム。
【請求項５】
粒子含有層中の粒子の最大粒子径が１０００ｎｍ未満である請求項１〜４のいずれかに記載の二軸延伸積層フィルム。
【請求項６】
支持層または成形層の主たる成分がポリエステルである請求項１〜５のいずれかに記載の二軸延伸積層フィルム。
【発明の詳細な説明】
【技術分野】
【０００１】
本発明は、二軸延伸積層フィルムであって、微細加工、特に高アスペクト比を有する構造を大面積で成形でき、且つ機械的強度に優れ、易滑性、耐傷つき性を兼ね備えるものである。
【背景技術】
【０００２】
近年、光学分野において微細構造を高精度に形成する技術の重要性が高まってきている。液晶ディスプレイに用いられるバックライト、例えば、画面の直下に蛍光管を配置した構造をもつ直下型バックライトでは、輝度および面内の均斉度を向上させることが必要である。このため、例えば表面に特定の微細パターンを形成することにより、蛍光管の像が透けて見える、いわゆる管むらを解消して均斉度を向上させ、かつ輝度を高めることができる安価で高性能な拡散シートの検討が進められている。この拡散シートの一つとして、表面に半円形状を形成したレンチキュラーレンズがあり、近年高機能化へ向けた開発が進んでいる。また、表面加工の代表的技術であるロールエンボス法については、より微細な寸法を高精度に作製できるようになってきた。
【０００３】
しかしながら、レンチキュラーレンズは凹凸形状が高アスペクト比であるものの、薄膜化、凹凸形状の微細化が困難であり、液晶ディスプレイに搭載した場合、ディスプレイが厚くなり、また拡散性も不十分であるのが現状である。また、高アスペクト比のパターンを作製したロールでエンボスした場合、量産には適しているものの離型がしづらい、均一に微細パターンが成形されない、およびこれに起因して大面積での微細加工が困難などの問題があるのが現状である。
【０００４】
そこで、近年、微細構造体を容易に成形する技術としてインプリントリソグラフィーがＣｈｏｕらによって提唱されている（非特許文献１参照）。インプリントリソグラフィーとは、樹脂をガラス転移温度Ｔｇ以上融点Ｔｍ未満に加熱して、そこに凹凸形状のパターンを有する金型を押し付けることで、金型のパターンを樹脂に転写する技術である。本技術は、ロールエンボスに比べ、量産性は劣るものの、微細形状を均一且つ高精度に成形できるという特徴を有する。
【０００５】
これまでこの技術を用い、高アスペクト比のパターンを高精度で成形するための検討が種々行われている。例えば金型の表面処理剤の検討（特許文献１、２及び３参照）、金型の表面処理プロセスを成形プロセス中に取り込む検討（特許文献４参照）、溶媒可溶型表面処理剤によって処理し、溶媒中で表面処理剤を溶かしながら離型する検討（特許文献５）などが挙げられる。
【０００６】
しかしながら、これらの方法は、主に金型の表面処理方法の改善によって離型性を向上させることや、金型の形状についてのみ記載されている。また微細な高アスペクト比パターン、かつ大面積成形についての記載は見当たらない。
【０００７】
また、成形性と機械的強度を両立するため二軸に延伸されたポリエチレンテレフタレート（ＰＥＴ）上に溶融したポリブチレンテレフタレートを積層したエンボス加工性を有する積層フィルムの検討（特許文献６参照）が行われている。しかし、これらの方法では成形層が二軸に延伸されていないため平面性が悪く、微細加工における均一な成形が不可能であった。
【０００８】
一軸以上に延伸しながらも微細加工における均一な成形を達成する手段として、低融点の成形層と支持層からなる積層フィルムを一軸以上に延伸後、成形層の融点以上で熱処理を行う方法が挙げられる（特許文献７）。かかる方法を用いることにより、延伸により生じた配向を緩和させることが可能となり、平面性を保持したまた、微細加工性に優れる均一な成形が可能となる。
【０００９】
一方、フィルムに易滑性を付与する方法として、例えば特許文献８にあるように樹脂中に反応性の乏しい有機・無機粒子を添加して押出した後、延伸を行うことでフィルム表面に微細な突起を形成する方法や、例えば特許文献９にあるようにコーティング法により粒子を塗布する方法などが知られており、かかる方法による易滑性を有するフィルムはハンドリング性や巻き取り性に優れる。
【先行技術文献】
【特許文献】
【００１０】
【特許文献１】特開２００２−２８３３５４号公報
【特許文献２】特開２００２−２７０５４１号公報
【特許文献３】特開２００３−０７７８０７号公報
【特許文献４】特開２００３−１０９９１５号公報
【特許文献５】特開２００３−３３２２１１号公報
【特許文献６】特開平９−３００５６４号公報
【特許文献７】特開２００２−９６４３８号公報
【特許文献８】特開平８−５２９７８号公報
【特許文献９】特開２００１−２０１６１２号公報
【非特許文献】
【００１１】
【非特許文献１】チョウら（Ｓ．Ｙ．Ｃｈｏｕ ｅｔ ａｌ．），「アプライド・フィジックス・レター（Ａｐｐｌ．Ｐｈｙｓ．Ｌｅｔｔ．）」，米国，アメリカ物理学会，１９９５年，第６７巻，第２１号，ｐ．３３１４
【発明の概要】
【発明が解決しようとする課題】
【００１２】
しかしながら、微細加工性を付与するために、特許文献７にある方法を用い、特許文献８や９のような方法にて易滑性を付与させる検討を行った結果、融点以上の熱処理により樹脂に添加した粒子や含有粒子が樹脂の中に埋没が起こり、易滑性を得ることができなかった。
【００１３】
そこで本発明は、かかる従来技術の背景に鑑み、微細加工性に優れ、易滑性、耐傷つき性を付与し、さらに高透明であり、かつ耐カール性を有する二軸延伸積層フィルムを提供せんとするものである。
【課題を解決するための手段】
【００１４】
本発明は、かかる課題を解決するために、次のいずれかの手段を採用するものである。
（１）支持層の両表面に成形層を設け、片方の成形層の外面に十点平均表面粗さＲｚが７０〜４５０ｎｍ、算術平均表面粗さＲａが６ｎｍ〜１２ｎｍである粒子含有層を設け、粒子含有層を設けていない側の成形層と粒子含有層との静摩擦係数が０．５以下であることを特徴とする二軸延伸積層フィルム。
（２）粒子含有層を設けていない側の成形層の面配向係数ｆｎが０．１０以下である（１）に記載の二軸延伸積層フィルム。
（３）二軸延伸積層フィルムを、粒子含有層を設けていない側の成形層の融点より１０℃高い温度で１５秒熱処理を行ったときの、該粒子含有層の表面粗さの変化量が±１０％以内である（１）または（２）に記載の二軸延伸積層フィルム。
（４）ヘイズが８％以下である（１）〜（３）のいずれかに記載の二軸延伸積層フィルム。
（５）粒子含有層中の粒子の最大粒子径が１０００ｎｍ未満である（１）〜（４）のいずれかに記載の二軸延伸積層フィルム。
（６）支持層または成形層の主たる成分がポリエステルである（１）〜（５）のいずれかに記載の二軸延伸積層フィルム。
【発明の効果】
【００１５】
本発明の二軸延伸積層フィルムは、易滑性と傷付防止性を兼ね備え、さらに耐カール性を兼ね備えたフィルムである。そのため、成形前後のフィルムに良好な巻取り特性が付与され、生産性向上及びフィルム品位を向上させることができる。
【図面の簡単な説明】
【００１６】
【図１】図１は、本発明の二軸延伸積層フィルムの構成を模式的に例示するものである。
【図２】図２は、本発明における、傷付性評価方法の構成を模式的に例示するものである。
【図３】図３（ａ）〜（ｆ）は、いずれも本発明の二軸延伸積層フィルム成形層の成形に用いる金型の面と平行な断面における断面図であり、凸部１の形状を模式的に例示するものである。
【発明を実施するための形態】
【００１７】
本発明の光学用シートは、すなわち、支持層の両表面に成形層を設け、片方の成形層の外面に粒子を含有した粒子含有層を有する二軸延伸積層フィルムであって、該粒子含有層の十点平均表面粗さＲｚが７０〜４５０ｎｍ、算術平均表面粗さＲａが６ｎｍ〜１２ｎｍ、粒子含有層を設けていない側の成形層と粒子含有層との静摩擦係数が０．５以下であることを特徴とする。ここで、粒子含有層は、十点平均表面粗さＲｚが７０〜４５０ｎｍ、算術平均表面粗さＲａが６ｎｍ〜１２ｎｍであって、成形層上に設けられた層のことを言う。
【００１８】
本発明の二軸延伸積層フィルムは支持層の両表面に成形層を設ける。かかる要件を満たせば層数は特に限定されないが好ましい積層数は３層以上である。
【００１９】
少なくとも３層とするのは、高アスペクト比、大面積での成形のために成形層を１層設け、これに少なくとも１層の支持層を積層することにより機械的強度を付与し、さらに支持層のもう一方の面に成形層を設けることでカールを抑制する効果が発現するためである。支持層のみの場合は、機械的強度はあるものの成形性が不良であり、成形層のみの場合は成形性が良好であるものの機械特性が不良となり、支持層と成形層の２層からなる場合は機械的強度、成形性は良好であるがカールが発生するために好ましくない。
【００２０】
最外層に成形層を設けるのはフィルム表面の成形性が良好となるためである。さらに成形層が支持層を中心として、両側に積層されることで、機械的強度を高い水準に保ったまま、両側に容易に加工が施せるだけではなく、加工前及び加工後のフィルムにおいて、経時でのフィルムカールが低減されるため好ましい構成である。すなわち、成形層については、フィルムの中心からみて、表裏対称となるような積層構成が好ましく、図１に示すように、支持層を中心として両側に同じ厚みの成形層を積層し、さらに、成形層の外側片面に粒子含有層を設ける。かかる要件を満たすことで、片面に易滑面、反対面を成形面と分離することが可能となり、粒子含有による成形阻害の影響を無視できるようになる。
【００２１】
本発明の二軸延伸積層フィルムの成形層（片側）と支持層の積層比は、特に限定されないが、好ましくは成形層（片側）の厚み：支持層の厚み＝１：０．０５〜１：２０、より好ましくは成形層（片側）の厚み：支持層の厚み＝１：１〜1：１０である。成形層と支持層の積層比をこの範囲とすることで、薄膜でも充分な厚みの成形層を有し、機械的強度を保ちながら、成形後の成形加工シート全体の反りが低減するため好ましい。
【００２２】
本発明の二軸延伸積層フィルムの支持層、成形層は二軸に延伸されていることが好ましい。延伸方法としては、逐次二軸延伸法（長手方向に延伸した後に幅方向に延伸を行う方法など、一方向ずつの延伸を組み合わせた延伸法）、同時二軸延伸法（長手方向と幅方向を同時に延伸する方法）、又はそれらを組み合わせた方法を用いることができるが、本発明ではこれら延伸方法に限定されるものではない。また、これら延伸方法によって微細加工用積層フィルムを二軸に延伸することで、支持層は機械特性に優れ、また、成形層は平面性が向上し均一な成形が可能となる。すなわち、二軸延伸することにより機械的強度と均一で良好な成形性の両立が可能となる。
【００２３】
本発明の二軸延伸積層フィルム厚みは、好ましくは１〜１０００μｍ、より好ましくは２０〜３００μｍであるのがよいが、本発明の効果が阻害されない範囲であればこれに限定されるものではない。
【００２４】
本発明の二軸延伸積層フィルムは、片側成形層の外面に粒子含有層を設けることで、積層フィルムとしての易滑性と傷付防止性を兼ね備えることが可能となる。該粒子含有層の十点平均表面粗さＲｚは７０〜４５０ｎｍ、算術平均表面粗さＲａは６ｎｍ〜１２ｎｍであることが必要である。ＲａとＲｚをかかる範囲とすることで初めて易滑性と傷付防止性を得ることが出来る。ＲａとＲｚがかかる範囲より小さいと良好な滑りを得ることができず不可である。またＲａとＲｚがかかる範囲より大きいとフィルム同士の擦れによる傷が目立つようになり、傷付防止性を得ることができず不可である。Ｒａがかかる範囲よりも小さいとフィルム同士の滑り性が悪くなるため不可である。またＲａがかかる範囲よりも大きくなると耐傷つき性が低下するため不可である。また、Ｒｚがかかる範囲よりも小さくなると、フィルム同士の密着防止効果が充分に得られず、滑り性の悪いフィルムとなる。またＲｚがかかる範囲より大きくなると、フィルム同士が擦れる際に傷が生じ易くなり、耐傷つき性が劣るため不可である。本発明の二軸延伸積層フィルムは、成形層と粒子含有層の静摩擦係数μｓが０．５以下であることが必要である。かかる要件を満たすことで、フィルム巻上げ時に生じるツブ状の欠点を少なくし、ロールの巻き姿をきれいにすることができるようになる。また両成形層の外面に粒子を含有した粒子含有層を設けると、易滑性・傷付防止性は得られるが、粒子による成形阻害が起こるため、片側成形層の外面にのみ粒子含有層を設けることが必要である。
【００２５】
本発明の二軸延伸積層フィルムのＲａとＲｚ、及び静摩擦係数μｓをかかる範囲にするためには、粒子含有層の形成時に、粒子径のそろった粒子を２種類以上（数平均粒径及び／又は粒子の種類（組成）が異なる）の粒子を含有させる方法が挙げられる。ここでいう粒子径のそろった粒子とは、標準偏差σが数平均粒子径の３０％以内であることをいう。またここでいう粒子径とは数平均粒子径を言う。粒子径の異なる２種類以上の粒子のうち、粒子径の大きな粒子はフィルム同士の密着を防止させ、滑り性を得るために効果的である。また少なくとも２種類以上の粒子のうち、粒子径の小さな粒子はフィルム同士の摩擦を低下させ、フィルム同士を滑り易くするために効果的である。
【００２６】
またこれらの数値を満たすためには、粒子含有層を形成する方法として塗剤を塗布するコーティング法を用いた場合、塗剤中のバインダー樹脂の質量濃度は２〜１０％が好ましく、またバインダー樹脂に対する粒子の質量濃度は４〜９％の範囲にすることが重要である。成形層の融点以上の高温熱処理により含有粒子の沈み込みが起こるため、含有粒子のバインダー樹脂に対する質量濃度が４％未満ではＲａ、Ｒｚは上記範囲より小さくなり、またμｓはかかる範囲より大きくなり、良好な滑り性を得ることができないことがある。また、含有粒子のバインダー樹脂に対する質量濃度が９％を超えると、Ｒａ、Ｒｚはかかる範囲より大きくなり、またμｓはかかる範囲より小さくなり、滑り性は得られるが粒子の脱落が起こりやすくなり傷付性に劣るフィルムとなることがある。
【００２７】
また、本発明の二軸延伸積層フィルムのＲａとＲｚ、及び静摩擦係数μｓをかかる範囲にする他の方法として、粒子含有層厚みよりも粒子径の大きい粒子を、バインダー樹脂に対する質量濃度が３〜９％の範囲となるように含有させる方法がある。ここでいう粒子含有層厚みとは、粒子含有層中に含まれる粒子に起因する凹凸を含めた粒子含有層の平均厚さのことを言う。粒子含有層厚みよりも粒子径の大きい粒子を用いることで、成形層の融点以上の高温熱処理を行い、含有粒子が沈み込んでも、粒子の一部は塗布層から突出した状態を保つことができるようになる。含有粒子のバインダー樹脂に対する質量濃度が３％未満ではＲａ、Ｒｚは上記範囲より小さくなり、またμｓはかかる範囲より大きくなり、良好な滑り性を得ることができないことがある。また、含有粒子のバインダー樹脂に対する質量濃度が９％を超えると、Ｒａ、Ｒｚはかかる範囲より大きくなり、またμｓはかかる範囲より小さくなり、滑り性は得られるが粒子の脱落が起こりやすくなり傷付性に劣るフィルムとなることがある。
【００２８】
本発明に係る粒子含有層に含有する粒子は、数平均粒子径が８０ｎｍ以上５０００ｎｍ以下であることが好ましい。また数平均粒子径のより好ましい範囲としては８０ｎｍ以上１０００ｎｍ未満である。数平均粒子径が８０ｎｍより小さいと、粒子含有層のバインダー樹脂の中に粒子が埋もれてしまい、易滑性、ブロッキング防止性を得られない場合がある。数平均粒子径が５０００ｎｍより大きいと、水に分散させることが困難となり、インラインコート法で基材フィルム（成形層／支持層／成形層）上に塗布した場合、粒子が均一に点在しなくなり、部分的に易滑性を満足できなくなる場合がある。水に分散可能であり、易滑性を満足させるためには、数平均粒子径が上記範囲であることが好ましい。また数平均粒子径が１０００ｎｍ未満になると、フィルム同士の擦れにより生じる傷が視認しにくくなり、耐傷つき性向上に効果的である。またさらに、本発明に含有する粒子の最大粒子径が１０００ｎｍ未満であることが好ましい。ここでいう最大粒子径とは、粒子含有層中に含有する粒子のうち最も大きい粒子径のことを言う。かかる要件を満たすことでフィルム同士の擦れにより生じる傷はより視認しにくくなり、耐傷つき性向上に効果的である。
前記粒子の形状に関して、特に規定は無いが、コストや市販されている粒子の種類等を考慮すると、形状が略球形であることが好ましい。
【００２９】
粒子含有層を設けるための好ましい方法としては、二軸延伸積層フィルムの製造工程中に基材フィルム（成形層／支持層／成形層）上に粒子含有層を設ける方法が好適である。中でも、生産性、コストを考慮すると製造工程中に、粒子含有層を形成する塗布液を塗布して、熱処理工程で塗布液を乾燥して粒子含有層を設ける方法が最も好適である。この方法を用いると、基材フィルムと同時に粒子含有層を設けることで工程が簡略化し、さらに粒子含有層による易滑性をフィルムに付与させ、巻取り工程における問題点を解決し、生産性の向上やコストの抑制が可能となる。例えば、溶融押出しされた結晶配向前のポリエステルフィルムを長手方向に２．５〜５倍程度延伸し、一軸延伸されたフィルムに連続的に塗布液を塗布する。塗布されたフィルムを段階的に加熱されたゾーンを通過しつつ乾燥し、幅方向に２．５〜５倍程度延伸する。更に、連続的に１５０〜２５０℃の加熱ゾーンに導き結晶配向を完了させる方法（インラインコート法）によって得ることができる。
【００３０】
本発明の二軸延伸積層フィルムを得るために使用する前記塗布液は、バインダー樹脂、粒子及び水を含み、塗布液に対する水の含有量が５０質量％以上であることが好ましい。塗布液に有機溶剤の含有率が高いと、大気中に放出されないために、回収装置を取り付ける必要が生じたり、有機溶剤の種類によれば、高温の加熱ゾーンを通過する際に発火する恐れがあるため、塗布液は水が主成分であり、その含有率は５０質量％以上であることが好ましい。
【００３１】
また、かかる粒子の例としては、ポリメチルメタクリレート系樹脂、ポリスチレン系樹脂およびそれらの共重合体、シリコーン樹脂等の有機粒子やシリカ、酸化チタニウム等の無機粒子および有機−無機の複合材料からなる粒子等を用いることができる。
【００３２】
本発明に係る粒子含有層を形成するバインダー樹脂は、ポリエステル系樹脂、アクリル系樹脂、ポリウレタン系樹脂、エポキシ系樹脂、およびメラミン系樹脂からなる群より選ばれる少なくとも一種で形成されていることが好ましい。前記バインダー樹脂は、プラスチックシート基材から粒子の脱落を防止するために、プラスチックシート基材との密着性がよく、また透明であることが必要で、上記樹脂はこれらの特性を満たすことができる。
【００３３】
また、本発明の二軸延伸積層フィルムが良好な成形性を得るためには、支持層及び成形層がポリエステル樹脂からなる場合、粒子含有層を設けていない側の成形層の下記で定義する面配向係数が０．１０以下の範囲内にあることが好ましい。ここで、面配向係数とは、ナトリウムＤ線を光源として、アッベ屈折率計を用いて長手方向、幅方向、厚み方向の屈折率（Ｎｘ、Ｎｙ、Ｎｚ）を測定し、ｆｎ＝（Ｎｘ+Ｎｙ）／２−Ｎｚより求めた値である。
【００３４】
成形層の面配向係数を上述の特定範囲内とすることで、成形層を構成する樹脂が、配向の低いアモルファス状態となり、微細な高アスペクト比パターン、大面積の成形が可能となる。面配向係数が０．１０より大きくなると成形層を構成する樹脂の配向が強くなり、弾性率が高くなるため上述の成形が不可能となることがある。また、成形層の面配向係数は本発明の効果を阻害しない範囲であれば、積層フィルムの延伸倍率、二軸延伸後の熱処理温度、熱処理時間によって調整可能である。例えば延伸倍率を低倍率に設定することや、熱処理時間を長時間化することによって成形層の面配向係数を低下させることが可能となる。
【００３５】
かかる要件を満たすための方法として、二軸延伸後に成形層を構成する樹脂の融解吸熱ピーク温度（Ｔｍ１）以上、支持層を構成する樹脂の融解吸熱ピーク温度（Ｔｍ）未満の温度で熱処理を施す方法がある。かかる熱処理を施すことにより、成形層を構成する樹脂はアモルファス状態となり、支持層を構成する樹脂は、融解することなく配向状態を維持し、機械的強度を向上させることが可能となるのである。すなわち、二軸延伸後の熱処理温度をこの範囲とすることで、共押出しによる一貫した製膜工程において成形性と機械的強度を両立させるフィルムを得ることが可能となるため好ましい。また、かかる熱処理温度は成形層を構成する樹脂の融解吸熱ピーク温度Ｔｍ１以上であればよいが、５℃以上高温であることが好ましく、より好ましくは１０℃以上、特に好ましくは２０℃以上高温である。かかる熱処理温度を成形層を構成する樹脂の融解吸熱ピーク温度Ｔｍ１より５℃以上高温化させることによって成形層を構成する樹脂の配向緩和が進行し、アモルファス部分が増加することによって成形性が向上するため好ましい。また、Ｔｍ１が観察されない非晶性樹脂などは、成形性に寄与するアモルファスの増加、分子鎖の緊張状態緩和の観点から（Tg＋１００℃）〜（Tg＋１５０℃）の温度で熱処理することが好ましい。
【００３６】
ここで、融解吸熱ピーク温度Ｔｍ及びＴｍ１は下記手順にて求める。ＤＳＣとして、セイコー電子工業株式会社製ロボットＤＳＣ「ＲＤＳＣ２２０」、データ解析装置として、同社製ディスクステーション「ＳＳＣ／５２００」を用い、アルミニウム製受皿に５ｍｇの組成物またはフィルムサンプルを充填し、この試料を常温から２０℃／分の昇温速度で３００℃まで加熱して５分間溶融させ、この過程で観察される融解吸熱ピークの温度（Tm）を測定する。
【００３７】
本発明の二軸延伸積層フィルムはフィルム長手方向と幅方向のうち、小さいほうのヤング率が２５００ＭＰａ以上６０００ＭＰａ以下であることが好ましい。ヤング率をかかる範囲とすることで支持層がその役割を充分に果たし、ハンドリング性が向上する。
【００３８】
また、本発明の二軸延伸積層フィルムは、粒子含有層を設けていない側の成形層の融点より１０℃高い温度で１５秒熱処理を行ったときの、粒子含有層の表面粗さの変化量が±１０％以内であることが好ましい。かかる要件は成形層の融点より１０℃高い温度で熱処理を行っても実質的に粒子含有層の表面粗さの値が変化しないことを意味する。かかる要件を満たすことで、経時による滑り性の変化を防ぐことが可能となり、永続的な滑り性を得ることが出来る。本発明の二軸延伸積層フィルムの成形層の融点より１０℃高い温度で１５秒熱処理を行ったときの、粒子含有層の表面粗さの変化量を±１０％以内とするためには、二軸延伸後の熱処理工程において、該成形層の融点以上の温度にて熱処理を行うことが重要である。該成形層の融点以上の温度にて熱処理を行うと、粒子含有層中の粒子が沈み込むために、融点以下の熱処理を行った場合よりも表面粗さは小さくなるが、一度該成形層の融点以上の熱処理を行えば、それ以降に該成形層の融点以上の熱処理を行っても、もはや粒子含有層中の粒子が沈み込む現象は観察されず、表面粗さは実質的に変わらなくなる。
【００３９】
また、本発明の二軸延伸積層フィルムは、ヘイズが８％以下であることが好ましい。本発明は、バックライトなどの液晶表示装置に用いられ、かかる用途で用いる場合、光透過性が高いことが求められ、かかる要件を満たすことが好ましい。ヘイズがかかる範囲より大きくなると、バックライト搭載時に輝度低下などを引き起こすため好ましくない。
【００４０】
本発明の二軸延伸積層フィルムは、支持層または成形層の樹脂組成は、ポリエステル系、オレフィン系およびアクリル系樹脂からなる群から選ばれる少なくとも１種の熱可塑性樹脂が例示される。中でもポリエステル系樹脂は共重合が容易で、種々の用途に応じた物性調整が可能であることや、成形が容易であることなどの理由により、主たる成分がポリエステルで構成されていることが好ましい。ここで、「主たる成分」とは構成する成分につき５０質量％以上含まれていることをいう。
【００４１】
本発明に好ましく用いられるポリエステルは、芳香族ジカルボン酸、脂環族ジカルボン酸または脂肪族ジカルボン酸などの酸成分とジオール成分から構成されるものである。芳香族ジカルボン酸成分としては、例えば、テレフタル酸、イソフタル酸、フタル酸、１,４−ナフタレンジカルボン酸、１,５−ナフタレンジカルボン酸、２,６−ナフタレンジカルボン酸、４,４'−ジフェニルジカルボン酸、４,４'−ジフェニルエーテルジカルボン酸および４,４'−ジフェニルスルホンジカルボン酸等を用いることができ、なかでも好ましくは、テレフタル酸、イソフタル酸および２,６−ナフタレンジカルボン酸である。脂環族ジカルボン酸成分としては、例えば、シクロヘキサンジカルボン酸等を用いることができる。脂肪族ジカルボン酸成分としては、例えば、アジピン酸、スベリン酸、セバシン酸およびドデカンジオン酸等を用いることができる。これらの酸成分は一種のみを用いてもよく、二種以上を併用してもよい。
【００４２】
また、ジオール成分としては、例えば、エチレングリコール、１,２−プロパンジオール、１,３−プロパンジオール、ネオペンチルグリコール、１,３−ブタンジオール、１,４−ブタンジオール、１,５−ペンタンジオール、１,６−ヘキサンジオール、１,２−シクロヘキサンジメタノール、１,３−シクロヘキサンジメタノール、１,４−シクロヘキサンジメタノール、ジエチレングリコール、トリエチレングリコール、ポリアルキレングリコール、２,２'−ビス（４'−β−ヒドロキシエトキシフェニル）プロパン等を用いることができ、なかでも好ましくは、エチレングリコール、１,４−ブタンジオール、１,４−シクロヘキサンジメタノールおよびジエチレングリコール等を用いることができ、特に好ましくは、エチレングリコール等を用いることができる。これらのジオール成分は一種のみを用いてもよく、二種以上を併用してもよい。
【００４３】
本発明の二軸延伸積層フィルムの支持層をポリエステル樹脂で構成する場合は、上述したジカルボン酸成分と、ジオール成分を適宜選択して、共重合させることにより得ることができ、成形層をポリエステル樹脂で構成する場合には、上述したジカルボン酸成分と、ジオール成分を適宜選択して、共重合させることにより得ることができる。ここで、成形層に好ましく用いるポリエステル樹脂は、酸成分として、イソフタル酸を５〜５０モル％、または２，６−ナフタレンジカルボン酸が５〜５０モル％の範囲で共重合されていることが好ましい。共重合成分としては、ナフタレンジカルボン酸がより好ましい。共重合量のより好ましい範囲は、５〜３０モル％である。
【００４４】
また、上記成形層に好ましく用いられるポリエステル樹脂は、ジオール成分としてスピログリコールを５〜５０モル％、またはフルオレン骨格を有するジオール成分が５〜６０モル％の範囲で共重合されていることが好ましい。より好ましくはスピログリコールが２０〜４０モル％またはフルオレン骨格を有するジオール成分が２０〜４０モル％共重合されていることである。かかるナフタレンジカルボン酸、スピログリコールおよびフルオレン骨格を有するジオール成分を上記の範囲で共重合させることによって、樹脂の非晶部が増加してアモルファスとなり成形性が向上し、また成形層を構成するポリエステル樹脂が高Ｔｇ化して耐熱性の向上や、高い透明性、および光学歪みを低減させる効果を奏するため好ましい。
【００４５】
かかるフルオレン骨格を有するジオールの例として、９，９’−ビス（４−ヒドロキシフェニル）フルオレンの他に、９，９’−ビス（４−ヒドロキシ−３−メチルフェニル）フルオレン、９，９’−ビス（４−ヒドロキシ−３、５−ジメチルフェニル）フルオレン、９，９’−ビス（４−ヒドロキシ−３−エチルフェニル）フルオレン、９，９’−ビス（４−ヒドロキシ−３、５−エチルフェニル）フルオレン、９，９’−ビス（４−ヒドロキシ−３−プロピルフェニル）フルオレン、９，９’−ビス（４−ヒドロキシ−３、５−ジプロピルフェニル）フルオレン、９，９’−ビス（４−ヒドロキシ−３−イソプロピルフェニル）フルオレン、９，９’−ビス（４−ヒドロキシ−３、５−ジイソプロピルフェニル）フルオレン、９，９’−ビス（４−ヒドロキシ−３−ｎ−ブチルフェニル）フルオレン、９，９’−ビス（４−ヒドロキシ−３−ジ−ｎ−ブチルフェニル）フルオレン、９，９’−ビス（４−ヒドロキシ−３−イソブチルフェニル）フルオレン、９，９’−ビス（４−ヒドロキシ−３、５−ジイソブチルフェニル）フルオレン、９，９’−ビス（４−ヒドロキシ−３−（１−メチルプロピル）フェニル）フルオレン、９，９’−ビス（４−ヒドロキシ−３，５−（１−メチルプロピル）フェニル）フルオレン、９，９’−ビス（４−ヒドロキシ−３−フェニルフェニル）フルオレン、９，９’−ビス（４−ヒドロキシ−３，５−ジフェニルフェニル）フルオレン、９，９’−ビス（４−ヒドロキシ−３−ベンジルフェニル）フルオレン、９，９’−ビス（４−ヒドロキシ−３，５−ジベンジルフェニル）フルオレン等が挙げられる。
【００４６】
また、上述のフルオレン骨格を有するジオールのヒドロキシ末端にジオール類を付加させたジヒドロキシ化合物も好ましく用いられる。用いられるグリコール類としては、エチレングリコール、１，２−プロパンジオール、１，３−プロパンジオール、１，４−ブタンジオール、１，２−ブタンジオール、１，３−ブタンジオール、ネオペンチルグリコール、１，５−ペンタンジオール、１，６−ヘキサンジオール、ジエチレングリコール、トリエチレングリコール、ポリアルキレングリコール、２，２−ビス（４’−β−ヒドロキシルエトキシフェニル）プロパン等の脂肪族ジオール類、１，２−シクロヘキサンジメタノール、１，３−シクロヘキサンジメタノール、１，４−シクロヘキサンジメタノールなどの脂環式ジオール類、ビスフェノールA、１，３−ベンゼンジメタノール、１，４−ベンゼンジメタノールなどの芳香族ジオール類などが挙げられる。これらのジオール類は、フルオレン骨格を有するジオールの二つのヒドロキシ末端にそれぞれ異なるジオールが付加されていてもよく、さらには、ジオール類が複数個連なっていてもよい。複数個連なっている場合、異なるジオールが混在しても良い。
【００４７】
また、本発明で好ましく用いられるオレフィンとは、ポリエチレン、ポリスチレン、ポリプロピレン、ポリイソブチレン、ポリブテン、ポリメチルペンテンなどのポリオレフィン系樹脂や、ノルボルネン系誘導体を開環メタセシス重合することにより得た環状ポリオレフィン系樹脂や、ノルボルネン系誘導体とエチレン、プロピレン、ブテン、ペンテンなどのα−オレフィン類を共重合した環状ポリオレフィン共重合体樹脂などが挙げられる。
【００４８】
また、本発明で好ましく用いられるアクリル系樹脂は、ポリメタクリル酸メチルなどが挙げられる。
【００４９】
また、本発明の二軸延伸積層フィルムを構成する成形層樹脂および支持層樹脂は、本発明の効果が失われない範囲内で、各種の添加剤を加えることができる。添加配合することができる添加剤の例としては、例えば、有機微粒子、無機微粒子、分散剤、染料、蛍光増白剤、酸化防止剤、耐候剤、帯電防止剤、重合禁止剤、離型剤、増粘剤、ｐＨ調整剤、造核剤および塩などが挙げられる。成形層樹脂に造核剤を添加した場合、成形層樹脂の結晶化速度が増加し、成形中に成形層樹脂の結晶化が進行することによって成形加工シートの耐熱性が向上するため好ましい。造核剤としては、例えば酢酸ナトリウムやモンタン酸ナトリウム、エチレンビスラウリル酸アミド、含水ケイ酸マグネシウム塩、含水ケイ酸アルミニウム塩、シリカ、アルミナ等が挙げられる。
【００５０】
本発明の二軸延伸積層フィルム成形層を構成する樹脂の、ＤＳＣにより得られるガラス転移温度（以下Ｔｇ）は、８０℃以上、より好ましくは８５℃以上、さらに好ましくは１００℃以上、最も好ましくは１２０〜１５０℃である。この場合、成形後の成形加工シートが耐熱性に優れるため好ましい。かかるガラス転移温度Ｔｇが８０℃未満であると、成形加工シートの耐熱性が低くなり、耐熱性が要求される用途への使用が困難になる。
【００５１】
ここでガラス転移温度Ｔｇは、下記手順にて求めた。ＤＳＣとして、セイコー電子工業株式会社製ロボットＤＳＣ「ＲＤＳＣ２２０」、データ解析装置として、同社製ディスクステーション「ＳＳＣ／５２００」を用い、アルミニウム製受皿に５ｍｇの組成物またはフィルムサンプルを充填し、この試料を常温から２０℃／分の昇温速度で３００℃まで加熱して５分間溶融させ、次いで液体窒素で急冷した。この過程でガラス転移温度を測定したものである。
【００５２】
また、本発明の二軸延伸積層フィルムは光学欠点の数が１平方メートルあたり１０個以下であることが好ましい。本発明の二軸延伸積層フィルムはバックライトなどの液晶表示装置に用いられ、かかる用途で用いる場合、光学欠点の数が多いと見栄えの悪い画面となるため好ましくない。ここでいう光学欠点とは、塗剤をプラスチックシート基材の製膜工程中に塗布し、乾燥・横延伸工程を経る際に、異物、泡等の混入により横延伸方向に長く伸びた、略楕円状に形成された、塗剤が抜けたような塗布欠点のことである。略楕円状の長辺の長さは５０μｍ以上、５ｍｍ以下とする。光学欠点の数をかかる範囲にする方法として、本発明に用いる粒子含有層を形成する塗剤を、塗布前に圧力損失の低いフィルターを用いて濾過する方法が挙げられる。濾過することで塗剤中の異物を除去でき、効果的に光学欠点を減少させることができる。ただし、圧力損失の高いフィルターを用いると、濾過時の圧力により粒子の凝集が起こり、濾過しない場合よりも光学欠点の数が増加することがある。そこで、フィルターの圧力損失としては１〜５ｋＰａの範囲が好ましい。
【００５３】
また、基材フィルムの製造方法としては、二つの異なる熱可塑性樹脂を二台の押出機に投入し、溶融して口金から冷却したキャストドラム上に共押出してシート状に加工する方法（共押出法）、単膜で作製したシートに成形層原料を押出機に投入し溶融押出して口金から押出しながらラミネートする方法（溶融ラミネート法）、等が挙げられる。これらのうちでは、共押出してシート状に加工する共押出法が、一度の工程で精度良く積層製膜できる点において好ましい方法である。
【実施例】
【００５４】
以下に各実施例・比較例の測定方法及び評価方法について説明する。なお、実施例及び比較例中の「部」は全て質量部を示す。
（評価項目および評価方法）
Ａ．積層構成
フィルムの断面を切り出し、白金−パラジウムを蒸着した後、日立製作所（株）製走査型電子顕微鏡Ｓ−２１００Ａを用い５００倍で写真を撮影し、断面観察を行い成形層と支持層の積層厚みの測定を行い、この結果から積層比を算出した。
【００５５】
Ｂ．表面粗さ
小坂研究所性Ｓｕｒｆｃｏｒｄｅｒ ＥＴ４０００Ａを用い、長手４．０ｃｍ×幅３．５ｃｍの寸法に切り出したものをサンプルとし、３次元表面粗さ（算術平均表面粗さＲａ、十点平均表面粗さＲｚ）を測定した。測定条件を以下に示す。
測定速度：０．１ｍｍ／ｓｅｃ．（進行方向をｘとする）
測定力：１００ｍＮ
カットオフ値：０．２５ｍｍ
測定ピッチ：１．０μｍ（ｘ方向）、５．０μｍ（ｙ方向）。
【００５６】
Ｃ．静摩擦係数μｓ
東洋テスター工業製摩擦測定器を用い、ＡＳＴＭ−Ｄ１８９４（１９９９年）に準じて、フィルムの成形層と粒子含有層が接触するように重ねて摩擦させた時の初期の立ち上がり抵抗値を測定し、最大値を静摩擦係数μｓとした。ただし、初期の立ち上がりが大きくて測定上限値を越えた場合は測定不能とした。サンプルは、幅８０ｍｍ、長さ２００ｍｍの長方形とし、５セット（１０枚）切り出した。５回測定を行い、平均値を求めた。
【００５７】
Ｄ．傷付性
図２に示すように、塩ビシート上に、２枚の評価シートを粒子含有層面と成形層面が接触するように重ね、その上に２００ｇの分銅を載せ、手で５ｃｍ引っ張り、フィルムの傷付性を見た。かかる操作を任意の３人で行い、０、１、２点と点を付けた。点数が高いほうが傷付性に優れることを示す。傷付性の評価は、分銅を動かした場所を蛍光灯に透かした場合に、傷が明確に見える場合を０点、見える場合を１点、ほぼ見えない場合を２点として評価した。３人の合計点が３点未満の場合、傷付性は×、３点以上５点未満となった場合、傷付性は○、５点以上となった場合は◎とし、傷付性の評価を行った。ただしフィルムが滑らず傷付性の評価が不能な場合は××とし、区別した。
【００５８】
Ｅ．成形方法
得られた二軸延伸積層フィルム、及び離型処理（金型表面を純水、アセトンの順で超音波洗浄後、濃硫酸：過酸化水素水＝１：１中に浸漬し、８０℃で１５分加熱した。次いで、金型を溶液中から取り出し、純水で洗浄後、１１０℃の熱風オーブンで乾燥した。次に、乾燥した金型を電気炉内で１０００℃、２時間加熱し、表面にＳｉＯ２の熱酸化膜を形成した。続いて、該金型をダイキン株式会社製フッ素系シランカップリング剤 “オプツールＤＳＸ”のダイキン工業株式会社製“デムナムソルベント”０．２％溶液中に１分浸漬した。その後、溶液から金型を取り出し、自然乾燥後、７０℃、湿度９０％ＲＨ雰囲気中で１時間放置した。次いで、デムナムソルベントに１０秒間浸漬した。）を施した金型（直角二等辺三角形ストライプパターン（ピッチ２５μｍ、凸部幅Ｓ’２５μｍ、高さＨ’１２．５μｍ、アスペクト比１、図３、（ｃ）参照））を１２０℃に加熱し、二軸延伸積層フィルムの成形層側と金型の凹凸面を接触させて５ＭＰａでプレスし、そのまま３０秒保持した。その後５０℃に冷却後プレスを解放し、金型から離型して成形品を得た。
【００５９】
Ｆ．成形性評価方法
Ｅ．成形方法に記載された方法により二軸延伸積層フィルムを成形し、離型せずに金型、成形品の断面を切り出して白金−パラジウムを蒸着した後、日立製作所（株）製走査型電子顕微鏡Ｓ−２１００Ａを用い３００倍で写真を撮影し、断面観察を行い、金型凹部の高さＨ、及び幅Ｓ、アスペクト比Ｈ／Ｓ、凹部の断面積Ａ、成形加工シート凸部の高さＨ’、及び幅Ｓ’、アスペクト比Ｈ’／Ｓ’、凸部の断面積Ａ’を求めた。ここから成形性は次のように判定した。成形加工シート凹部の断面積Ａ’と金型の凸部断面積ＡからＡ’／Ａを求めて
０．９０以上：○
０．９０未満：×
とした。また、成形のときに発生した部分的な欠点や離型性悪化によるパターンの形状変化など、面積は同一であるが金型のパターン形状から成形後に得られた成形加工シートのパターン形状が著しく変化をした場合は成形性不良（×）とみなした。また、金型の断面が切り出しにくい場合は、金型表面凹凸を再現できるようにレプリカを作成し、作成したレプリカ断面の凸部を金型凹部、レプリカ凹部を金型凸部として判定を行った。
【００６０】
Ｇ．耐カール性測定
Ｅ．成形方法で成形した１００ｍｍ×１００ｍｍサイズのサンプルを２３℃、６５％ＲＨ条件下で２４時間放置した後、凹凸形状を形成した面を上にして頂点４箇所のカール量（フィルム設置面からの高さ）を測定し、平均値をカール量とした。カール量が４ｍｍ未満である場合を耐カール性に優れると評価し、○とした。４ｍｍ以上である場合を耐カール性に劣るとし、×とした。
【００６１】
Ｈ．面配向係数ｆｎ
両最外層の表面粗さを上記方法にて測定し、算術平均表面粗さの大きい面を粒子含有層とし、粒子含有層と反対の最外層の面を測定面とし、アッベ屈折率計を用いて面配向係数を測定した。測定は測定面をガラス面に密着させ、ナトリウムＤ線を光源として、長手方向、幅方向、厚み方向の屈折率（Ｎｘ、Ｎｙ、Ｎｚ）を測定し、下記式より測定層の面配向係数ｆｎを求めた。
ｆｎ＝（Ｎｘ+Ｎｙ）／２−Ｎｚ。
【００６２】
Ｉ．融解吸熱ピーク温度Ｔｍ、Ｔｍ１
示差走査熱量測定（ＤＳＣ）として、セイコー電子工業株式会社製ロボットＤＳＣ「ＲＤＳＣ２２０」を用い、データ解析装置として、同社製ディスクステーション「ＳＳＣ／５２００」を用いて、面配向係数ｆｎより決定した成形層を削り取り、アルミニウム製受皿に５ｍｇの組成物またはフィルムサンプルを充填する。この試料を常温から２０℃／分の昇温速度で３００℃まで加熱して５分間溶融させ、この過程で観察される融解吸熱ピークの温度（融点）（Ｔｍ、Ｔｍ１）を測定した。
【００６３】
Ｋ．熱処理後の表面粗さ
ＤＳＣより求めた融点Ｔｍより１０℃高い温度で１５秒熱処理を行った。その後十点平均表面粗さＲｚを求め、熱処理前のＲｚの値で除した値が０．９〜１．１の範囲であれば、融点以上の熱処理により表面粗さが変化しないとし、評価を○とした。熱処理後のＲｚを熱処理前のＲａを除した値が０．９未満、あるいは１．１を超える場合は、融点以上の熱処理により表面粗さが変化したと判断し、評価を×とした。
【００６４】
Ｌ．ヘイズ
５０ｍｍ角にカットした二軸延伸積層フィルムを、日本電子工業株式会社製ヘーズメーターＮＤＨ５０００を用い、粒子含有層を有さない面から光線を入射して測定した。５回測定した平均値を該サンプルのヘイズとした。
【００６５】
Ｍ．ヤング率
オリエンテック（株）製フィルム強伸度自動測定装置“テンシロンＡＭＦ／ＲＴＡ−１００を用い、試料サイズが幅１０ｍｍ×長さ２００ｍｍ、引っ張り速度が１００ｍｍ／分で試験を行った。ヤング率はＪＩＳ Ｚ１７０２（１９７６年）に規定された方法に従って、インストロンタイプの引張試験機を用いて測定した。測定はフィルムの長手方向、幅方向の両方を１０回ずつ測定し、それらの平均値のうち、幅方向、長手方向で小さいほうををヤング率として求めた。
【００６６】
Ｎ.光学欠点個数の評価
本発明の二軸延伸積層フィルムを１ｍ２の大きさで５枚採取し、略楕円状の光学欠点のうち、長辺が５０μｍ以上、５ｍｍ以下である光学欠点の数を目視により数え、その平均値を光学欠点の個数とし、以下の基準で評価した。光学欠点の数が１０個／ｍ２以下であれば良好である。
【００６７】
（実施例１）
二軸延伸積層フィルム成形層の樹脂として１７０℃で３時間乾燥したイソフタル酸１７．５モル％共重合ＰＥＴ、支持層の樹脂として１８０℃で３時間乾燥したＰＥＴを用い、それぞれ別の押出機内２８０℃で溶融させ、溶融３層共押出口金から押し出された積層樹脂を２５℃に保たれた冷却ドラムに静電荷を印加させながら密着冷却固化した。次いで、該キャストフィルムを長手方向にロール式延伸機にて８４℃で３．３倍に延伸した。次いで、このフィルムに空気中で成形層側にコロナ放電処理を施し、この処理面に下記の塗布液をメタバーを用いて塗布した後、テンターに導入し、１１０℃で３．２倍に横延伸後、２２５℃に制御された温度ゾーンで熱処理を施し、その後、幅方向に１７０℃で４％弛緩処理を行った後、室温まで冷却して巻取り、成形層の厚みが１００μｍ（片側５０μｍずつで、成形層の総厚みは１００μｍ）、支持層の厚みが２００μｍ、基材フィルムで３００μｍ、積層した粒子含有層の厚みが１５０ｎｍとして二軸延伸積層フィルムを得た。
＜塗布液＞
○バインダー樹脂
・下記の（１）〜（４）の重合組成からなる水溶性アクリル樹脂をエマルション粒子径約５０ｎｍで水分散させたアクリル系樹脂（Ａ−１）  １００部
（１）メチルメタクリレート  ６３部
（２）エチルアクリレート  ３５部
（３）アクリル酸  １部
（４）Ｎ−メチロールアクリルアミド  １部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ４部
・数平均粒子径１００７．１ｎｍシリカ粒子、粒子径標準偏差σ＝±１２６．１ｎｍ  １部
（バインダー樹脂に対する含有粒子の質量濃度：４．７％）
○蒸留水  １３２８部
得られたフィルムは表１，２に示すように積層構成は３層構成、Ｒａ＝９．９ｎｍ、Ｒｚ＝４００ｎｍ、μｓ＝０．４７で滑り性に優れ、かつ擦れによる傷がつき難く、さらに耐カール性に優れるフィルムであった。また成形性は良好であり、易滑性と成形性に優れるフィルムであった。また光学欠点の数は３．１×１０３個／ｍ２であり、光学欠点が多いフィルムであった。
【００６８】
（実施例２）
実施例１と同様の方法で、塗布液の組成のみを下記のように変更して二軸延伸積層フィルムを得た。
＜塗布液＞
○バインダー樹脂
・アクリル系樹脂(Ａ−１)  １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  ５部
・数平均粒子径２９６ｎｍシリカ粒子、粒子径標準偏差σ＝±２０ｎｍ  ３．４部
（バインダー樹脂に対する塗布粒子の質量濃度：８．０％）
○蒸留水  １３４０部
得られたフィルムは表１，２に示すように、Ｒａ＝６．９ｎｍ、Ｒｚ＝１９７ｎｍ、μｓ＝０．４４で滑り性に優れ、かつ擦れによる傷がつき難く、さらに耐カール性に優れるフィルムであった。また成形性は良好であり、易滑性と成形性に優れるフィルムであった。また光学欠点の数は４．２×１０３個／ｍ２であり、光学欠点の多いフィルムであった。
【００６９】
（実施例３）
成形層の樹脂を１８０℃で３時間乾燥した２，６−ナフタレンジカルボン酸１２モル％共重合ＰＥＴとし、ロール式延伸機にて９０℃で延伸、熱処理温度を２４０℃としたこと以外は実施例２と同様の方法にて二軸延伸積層フィルムを得た。得られたフィルムは表１，２に示すように、Ｒａ＝６．１ｎｍ、Ｒｚ＝２００ｎｍ、μｓ＝０．４４で滑り性に優れるフィルムであり、かつ耐傷つき性が非常に優れるフィルムであった。また成形性も良好であり、易滑性と成形性に優れるフィルムであった。また光学欠点の数は４．３×１０３個／ｍ２以上であり、光学欠点の多いフィルムであった。
【００７０】
（実施例４）
実施例３において、成形層の樹脂を２，６−ナフタレンジカルボン酸１３．５モル％共重合ＰＥＴとしたこと以外は同様の方法にて二軸延伸積層フィルムを得た。得られたフィルムは表１，２に示すように、Ｒａ＝６．３ｎｍ、Ｒｚ＝２４０ｎｍ、μｓ＝０．４６で滑り性に優れるフィルムであり、かつ擦れによる傷がつき難く、さらに耐カール性に優れるフィルムであった。また成形性は良好であり、易滑性と成形性に優れるフィルムであった。また光学欠点の数は４．３×１０３個／ｍ２以上であり、光学欠点の多いフィルムであった。
【００７１】
（実施例５）
実施例３において、塗布液の組成のみを下記のように変更して二軸延伸積層フィルムを得た。
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  ５．１部
（バインダー樹脂に対する塗布粒子の質量濃度：４．８％）
○蒸留水  １３４０部。
【００７２】
得られたフィルムは表１，２に示すように、Ｒａ＝６．４ｎｍ、Ｒｚ＝２５２ｎｍ、μｓ＝０．４８で滑り性に優れ、かつ擦れによる傷がつき難く、さらに耐カール性に優れるフィルムであった。また成形性は良好であり、易滑性と成形性に優れるフィルムであった。また光学欠点の数は３．３×１０３個／ｍ２以上であり、光学欠点の多いフィルムであった。
【００７３】
（実施例６）
実施例３において、塗布液の組成のみを下記のように変更して二軸延伸積層フィルムを得た。
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  ３．４部
（バインダー樹脂に対する塗布粒子の質量濃度：３．２％）
○蒸留水  １３４０部。
【００７４】
得られたフィルムは表１，２に示すように、Ｒａ＝６．１ｎｍ、Ｒｚ＝２２５ｎｍ、μｓ＝０．４９で滑り性に優れ、かつ擦れによる傷がつき難く、さらに耐カール性に優れるフィルムであった。また成形性は良好であり、易滑性と成形性に優れるフィルムであった。また光学欠点の数は３．０×１０３個／ｍ２以上であり、光学欠点の多いフィルムであった。
【００７５】
（実施例７）
実施例６において、塗布液を日本ポール（株）製のポリプロピレン製、定格濾過精度１０μｍ、初期圧力損失が５．５ｋPaのデプスフィルターを用いて濾過した後に塗布し、二軸延伸積層フィルムを得た。得られたフィルムは表１，２に示すように、Ｒａ＝６．１ｎｍ、Ｒｚ＝２２５ｎｍ、μｓ＝０．４９で滑り性に優れ、かつ擦れによる傷がつき難く、さらに耐カール性に優れるフィルムであった。また成形性は良好であり、易滑性と成形性に優れるフィルムであった。また光学欠点の数は４．３×１０４個／ｍ２以上であり、光学欠点の多いフィルムであった。
【００７６】
（実施例８）
実施例６において、塗布液をヤマシンフィルタ（株）製、ポリプロピレン／ポリエステル製、定格濾過精度５μｍ、初期圧力損失が１ｋPaのプリーツフィルターを用いて濾過した後に塗布し、二軸延伸積層フィルムを得た。得られたフィルムは表１，２に示すように、Ｒａ＝６．１ｎｍ、Ｒｚ＝２２５ｎｍ、μｓ＝０．４９で滑り性に優れ、かつ擦れによる傷がつき難く、さらに耐カール性に優れるフィルムであった。また成形性は良好であり、易滑性と成形性に優れるフィルムであった。また光学欠点の数は８個／ｍ２で良好であった。
【００７７】
（比較例１）
熱処理温度を１９０℃で実施したこと以外は実施例１と同様の方法にて二軸延伸積層フィルムを得た。得られたフィルムは滑り性や耐傷つき性に優れるもが、成形が不可であった。得られたフィルムは表１，２に示すように、Ｒａ＝１３．１ｎｍ、Ｒｚ＝４４５ｎｍ、μｓ＝０．３８で滑り性に優れるフィルムであり、かつ耐傷つき性に優れるフィルムであった。成形性を評価した結果、成形性が不十分であり、微細加工用に使用するには不可であった。また光学欠点の数は４．３×１０３個／ｍ２以上であり、光学欠点の多いフィルムであった。
【００７８】
（比較例２）
実施例１において、両成形層の外側に粒子含有層を設け、片側の粒子含有層に成形したこと以外は同様の方法にて二軸延伸積層フィルムを得た。得られたフィルムは表１，２に示すように、Ｒａ＝９．６ｎｍ、Ｒｚ＝４２２ｎｍ、μｓ＝０．４４で滑り性に優れるフィルムであったが、成形性を評価した結果、成形性が不十分であり、微細加工用に使用するには不可であった。また光学欠点の数は４．３×１０３個／ｍ２以上であり、光学欠点の多いフィルムであった。
【００７９】
（比較例３）
実施例１と同様の方法で、塗布液の組成のみを下記のように変更して二軸延伸積層フィルムを得た。
＜塗布液＞
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  ０．８４部
・数平均粒子径１００７．４ｎｍシリカ粒子、粒子径標準偏差σ＝±１２６．１ｎｍ  ０．５４部
（バインダー樹脂に対する含有粒子の質量濃度：１．３％）
○蒸留水  １２８６部。
【００８０】
得られたフィルムは表１，２に示すように、Ｒａ＝６．０ｎｍ、Ｒｚ＝５２ｎｍ、μｓは測定不能で滑り性が非常に悪く、かつ傷付性評価においてもフィルムが滑らず、傷付性評価が不能であった。また光学欠点の数は３．３×１０３個／ｍ２以上であり、光学欠点の多いフィルムであった。
【００８１】
（比較例４）
実施例１と同様の方法で、塗布液の組成のみを下記のように変更して二軸延伸積層フィルムを得た。
＜塗布液＞
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
数平均粒子径２９６ｎｍシリカ粒子、粒子径標準偏差σ＝±２０ｎｍ  ０．８４部
（バインダー樹脂に対する含有粒子の質量濃度：０．８％）
○蒸留水  １３６５部
得られたフィルムは表１，２に示すように、Ｒａ＝２８．６ｎｍ、Ｒｚ＝８８８ｎｍ、μｓ＝０．６で滑り性は良いが、非常に傷がつき易いフィルムであった。また光学欠点の数は２．３×１０３個／ｍ２以上であり、光学欠点の多いフィルムであった。
【００８２】
（比較例５）
実施例１と同様の方法で、塗布液の組成のみを下記のように変更して二軸延伸積層フィルムを得た。
＜塗布液＞
○バインダー樹脂
下記の（５）〜（８）の重合組成からなる水溶性ポリエステル樹脂を水分散させたポリエステル系樹脂  １００部
・（５）テレフタル酸  ４４部
・（６）５−ナトリウムスルホイソフタル酸  ６部
・（７）エチレングリコール  ４５部
・（８）ジエチレングリコール  ５部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  １０部
・数平均粒子径１００７．４ｎｍシリカ粒子、粒子径標準偏差σ＝±１２６．１ｎｍ  ０．５４部
（バインダー樹脂に対する含有粒子の質量濃度：１０％）
○蒸留水  １２０２部。
【００８３】
得られたフィルムは表１，２に示すように、Ｒａ＝１１．２ｎｍ、Ｒｚ＝５６４ｎｍ、μｓ＝０．５８で滑り性は良いが、非常に傷がつき易いフィルムであった。また光学欠点の数は２．３×１０３個／ｍ２以上であり、光学欠点の多いフィルムであった。
【００８４】
（比較例６）
実施例１において、溶融２層共押出口金を用い、支持層に粒子含有層を設けた以外は同様の方法にて、二軸延伸積層フィルムを得た。得られたフィルムは表１に示すように積層構成は２層構成、Ｒａ＝９．９ｎｍ、Ｒｚ＝４００ｎｍ、μｓ＝０．４７で滑り性に優れ、かつ擦れによる傷がつき難いが、大きなカールが発生し、耐カール性に劣るフィルムであった。また光学欠点の数は４．１×１０３個／ｍ２以上であり、光学欠点の多いフィルムであった。
【００８５】
（比較例７）
実施例１と同様の方法で、塗布液の組成のみを下記のように変更して二軸延伸積層フィルムを得た。
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  ２．６部
（バインダー樹脂に対する塗布粒子の質量濃度：２．５％）
○蒸留水  １３４０部
得られたフィルムは表１，２に示すように、Ｒａ＝５．５ｎｍ、Ｒｚ＝１２０ｎｍ、μｓ＝０．６５で傷付性は良いが、滑り性に劣るフィルムであった。また光学欠点の数は２．３×１０３個／ｍ２以上であり、光学欠点の多いフィルムであった。
【００８６】
（比較例８）
実施例１と同様の方法で、塗布液の組成のみを下記のように変更して二軸延伸積層フィルムを得た。
○バインダー樹脂
・アクリル系樹脂(Ａ−１)   １００部
・メチロール基型メラミン架橋剤（三和ケミカル（株）製“ニカラック”ＭＷ１２ＬＦ）  ５部
・アセチレンジオール系界面活性剤（日信化学工業（株）製“オルフィン”ＥＸＰ４０５１Ｆ）  ０．５部
○粒子
・数平均粒子径２９６ｎｍシリカ粒子、粒子径標準偏差σ＝±２０ｎｍ  １０．２部
（バインダー樹脂に対する塗布粒子の質量濃度：９．７％）
○蒸留水  １３４０部
得られたフィルムは表１，２に示すように、Ｒａ＝９．２ｎｍ、Ｒｚ＝２６２ｎｍ、μｓ＝０．３９で滑り性に優れるが、傷付性に劣るフィルムであった。また光学欠点の数は４．３×１０３個／ｍ２以上であり、光学欠点の多いフィルムであった。
【００８７】
【表１】
2010162864.tif 000003
【００８８】
【表２】
2010162864.tif 000004
【産業上の利用可能性】
【００８９】
本発明の二軸延伸積層フィルムはバイオチップ、半導体集積材料、意匠部材、光回路、光コネクタ部材、およびディスプレイ用部材など各種分野に適用可能である。
【符号の説明】
【００９０】
１  金型の凸部
２  金型の凹部
Ｓ  金型凹部の幅
Ｈ  金型凹部の高さ
ｔ  金型凸部の幅
【図１】
2010162864.tif 000005
【図２】
2010162864.tif 000006
【図３】
2010162864.tif 000007